(57)【要約】      （修正有）【課題】シリコーン系組成物を硬化してなる硬化物が、高温高湿条件下においても白濁することなく、高い透明性を維持することが可能となる技術を提供すること。【解決手段】（Ａ）一分子中にアルケニル基を少なくとも２つ有するオルガノポリシロキサン（Ｂ）一分子中にヒドロシリル基を少なくとも２つ有するオルガノハイドロジェンポリシロキサン、（Ｃ）シリコーン系重合体粒子（Ｄ）ヒドロシリル化触媒、（Ｅ）一分子中にケイ素原子に直接結合したアルコキシ基を２つ有するシランカップリング剤、及び（Ｆ）ほう素系カップリング剤、チタン系カップリング剤、アルミニウム系カップリング剤およびジルコニウム系カップリング剤から選ばれる少なくとも１種、を含有することを特徴とするシリコーン系組成物。【選択図】なし【特許請求の範囲】
【請求項１】
（Ａ）一分子中にアルケニル基を少なくとも２つ有するオルガノポリシロキサン、
（Ｂ）一分子中にヒドロシリル基を少なくとも２つ有するオルガノハイドロジェンポリシロキサン、
（Ｃ）シリコーン系重合体粒子、
（Ｄ）ヒドロシリル化触媒、
（Ｅ）一分子中にケイ素原子に直接結合したアルコキシ基を２つ有するシランカップリング剤、及び
（Ｆ）ほう素系カップリング剤、チタン系カップリング剤、アルミニウム系カップリング剤およびジルコニウム系カップリング剤から選ばれる少なくとも１種、
を含有することを特徴とするシリコーン系組成物。
【請求項２】
（Ｃ）シリコーン系重合体粒子が、シリコーン粒子（Ｃ−１）に、アルコキシシランを添加して縮合させて得られる第１シェル成分（Ｃ−２）、さらにその後アルコキシシラン縮合物を添加して縮合させて得られる第２シェル成分（Ｃ−３）からなる、シリコーン粒子コア−アルコキシシラン縮合物シェル構造を有することを特徴とする、請求項１に記載のシリコーン系組成物。
【請求項３】
（Ｃ−３）成分であるアルコキシシラン縮合物からなる第２シェル層が、下記（ａ）成分を必須成分とし、下記（ｂ）成分、下記（ｃ）成分および下記（ｄ）成分から選ばれる少なくとも１種を縮合させて得られることを特徴とする、請求項２に記載のシリコーン系組成物。
（ａ）成分：一般式（１）
【化１２】
2010248384.tif 000014
（式中、Ｒ12はアルキル基を示し、Ｒ13、Ｒ14およびＲ15は、同一または異なる一価の有機基を示す。）で表される１官能性アルコキシシラン化合物および／またはその部分縮合物。
（ｂ）成分：一般式（２）
【化１３】
2010248384.tif 000015
（式中、Ｒ22、Ｒ23は同一または異なる一価のアルキル基を示し、Ｒ24、Ｒ25は同一または異なる一価の有機基を示す。）で表される２官能性アルコキシシラン化合物および／またはその部分縮合物。
（ｃ）成分：一般式（３）
【化１４】
2010248384.tif 000016
（式中、Ｒ32、Ｒ33、Ｒ34は、同一または異なる一価のアルキル基を示し、Ｒ35は一価の有機基を示す。）で表される３官能性アルコキシシラン化合物および／またはその部分縮合物。
（ｄ）成分：一般式（４）
【化１５】
2010248384.tif 000017
（式中、Ｒ42、Ｒ43、Ｒ44およびＲ45は、同一または異なる一価のアルキル基を示す。）で表される４官能性アルコキシシラン化合物および／またはその部分縮合物。
【請求項４】
（Ｃ−２）成分であるアルコキシシラン縮合物からなる第１シェル層が、下記（ｂ）成分、（ｃ）成分および下記（ｄ）成分から選ばれる少なくとも１種を縮合させて得られることを特徴とする、請求項２〜３のいずれか一項に記載のシリコーン系組成物。
（ｂ）成分：一般式（２）
【化１６】
2010248384.tif 000018
（式中、Ｒ22、Ｒ23は同一または異なる一価のアルキル基を示し、Ｒ24、Ｒ25は同一または異なる一価の有機基を示す。）で表される２官能性アルコキシシラン化合物および／またはその部分縮合物。
（ｃ）成分：一般式（３）
【化１７】
2010248384.tif 000019
（式中、Ｒ32、Ｒ33、Ｒ34は、同一または異なる一価のアルキル基を示し、Ｒ35は一価の有機基を示す。）で表される３官能性アルコキシシラン化合物および／またはその部分縮合物。
（ｄ）成分：一般式（４）
【化１８】
2010248384.tif 000020
（式中、Ｒ42、Ｒ43、Ｒ44およびＲ45は、同一または異なる一価のアルキル基を示す。）で表される４官能性アルコキシシラン化合物および／またはその部分縮合物。
【請求項５】
（Ｃ）シリコーン系重合体粒子が、（Ｃ−１）成分であるシリコーン粒子４０〜９８重量％に対して、（Ｃ−２）成分であるアルコキシシラン縮合物からなる第１シェル層を１〜４０重量％、（Ｃ−３）成分であるアルコキシシラン縮合物からなる第２シェル層を１〜３０重量％被覆した重合体（ただし、（Ｃ−１）成分と（Ｃ−２）成分と（Ｃ−３）成分を合わせて１００重量％）であることを特徴とする、請求項２〜４のいずれか一項に記載シリコーン系組成物。
【請求項６】
（Ｅ）成分が、エポキシ基、メタクリル基、アクリル基、ビニル基から選ばれる少なくとも１種の有機基を有するシランカップリング剤であることを特徴とする、請求項１〜５のいずれか一項に記載のシリコーン系組成物。
【請求項７】
（Ｆ）成分が、ほう素系カップリング剤であることを特徴とする請求項１〜６のいずれか一項に記載のシリコーン系組成物。
【請求項８】
請求項１〜７のいずれか一項に記載のシリコーン系組成物を硬化してなる硬化物。
【請求項９】
硬化物（１ｍｍ厚）の波長４５０ｎｍにおける光線透過率をＴ１（％）、当該硬化物を８５℃、８５％ＲＨで３時間養生後の、波長４５０ｎｍにおける光線透過率をＴ２（％）としたとき、Ｔ１−Ｔ２≦５を満たすことを特徴とする請求項８記載の硬化物。
【請求項１０】
請求項１〜９のいずれか一項に記載のシリコーン系組成物を封止剤として用いたＬＥＤ。
【請求項１１】
（Ｃ）成分をマスターバッチ法により組成物中に均一に分散させたことを特徴とする、請求項１〜７のいずれか一項に記載のシリコーン系組成物の製造方法。
【発明の詳細な説明】
【技術分野】
【０００１】
本発明は、高温高湿条件下においても白濁することがない硬化物が得られるシリコーン系組成物に関する。
【背景技術】
【０００２】
シリコーンゴムやゲル、レジンなどのシリコーン系材料は、その高い透明性や耐熱・耐光性に優れることから、発光ダイオード（ＬＥＤ）の封止剤や光導波路材料、電気回路の接点保護剤などとして広く用いられている。
【０００３】
これらシリコーン系材料の接着性向上を目的としてシランカップリング剤を配合することが広く知られており（例えば特許文献１）、また、シランカップリング剤と、ほう素系カップリング剤を併用して、さらに接着性を向上させることも知られている（例えば特許文献２）。
【０００４】
しかしながら従来から使用されている技術では、一分子中にケイ素原子に直接結合したアルコキシ基を３つ有するシランカップリング剤を使用する例がほとんどであり、またこのような系に、ほう素系カップリング剤を併用したシリコーン系組成物から得られる硬化物は、通常の使用では硬化物の透明性を損なわれることがなくても、例えば高温高湿条件下において、硬化物の透明性をさらに維持することが望まれていた。
【先行技術文献】
【特許文献】
【０００５】
【特許文献１】特開２００４−２９２７７７号公報
【特許文献２】特開２００４−１３７４０４号公報
【発明の概要】
【発明が解決しようとする課題】
【０００６】
本発明は、上記事情に鑑みなされたもので、シリコーン系組成物を硬化してなる硬化物が、高温高湿条件下においても白濁することなく、高い透明性を維持することが可能となる技術を提供することを目的とする。
【課題を解決するための手段】
【０００７】
本発明者らは、前記課題を解決するために鋭意検討を重ねた結果、一分子中にケイ素原子に直接結合したアルコキシ基を２つ有するシランカップリング剤を含有するシリコーン系組成物を硬化してなる硬化物が、高温高湿条件下で白濁することなく、高い透明性を維持することが可能であることを見出し、本発明を完成するに至った。即ち、本願発明は以下の構成を有するものである。
【０００８】
１）  （Ａ）一分子中にアルケニル基を少なくとも２つ有するオルガノポリシロキサン、
（Ｂ）一分子中にヒドロシリル基を少なくとも２つ有するオルガノハイドロジェンポリシロキサン、
（Ｃ）シリコーン系重合体粒子、
（Ｄ）ヒドロシリル化触媒、
（Ｅ）一分子中にケイ素原子に直接結合したアルコキシ基を２つ有するシランカップリング剤、及び
（Ｆ）ほう素系カップリング剤、チタン系カップリング剤、アルミニウム系カップリング剤およびジルコニウム系カップリング剤から選ばれる少なくとも１種、
を含有することを特徴とするシリコーン系組成物。
【０００９】
２）  （Ｃ）シリコーン系重合体粒子が、シリコーン粒子（Ｃ−１）に、アルコキシシランを添加して縮合させて得られる第１シェル成分（Ｃ−２）、さらにその後アルコキシシラン縮合物を添加して縮合させて得られる第２シェル成分（Ｃ−３）からなる、シリコーン粒子コア−アルコキシシラン縮合物シェル構造を有することを特徴とする、１）に記載のシリコーン系組成物。
【００１０】
３）  （Ｃ−３）成分であるアルコキシシラン縮合物からなる第２シェル層が、下記（ａ）成分を必須成分とし、下記（ｂ）成分、下記（ｃ）成分および下記（ｄ）成分から選ばれる少なくとも１種を縮合させて得られることを特徴とする、２）に記載のシリコーン系組成物。
（ａ）成分：一般式（１）
【００１１】
【化１】
2010248384.tif 000002
【００１２】
（式中、Ｒ12はアルキル基を示し、Ｒ13、Ｒ14およびＲ15は、同一または異なる一価の有機基を示す。）で表される１官能性アルコキシシラン化合物および／またはその部分縮合物。
（ｂ）成分：一般式（２）
【００１３】
【化２】
2010248384.tif 000003
【００１４】
（式中、Ｒ22、Ｒ23は同一または異なる一価のアルキル基を示し、Ｒ24、Ｒ25は同一または異なる一価の有機基を示す。）で表される２官能性アルコキシシラン化合物および／またはその部分縮合物。
（ｃ）成分：一般式（３）
【００１５】
【化３】
2010248384.tif 000004
【００１６】
（式中、Ｒ32、Ｒ33、Ｒ34は、同一または異なる一価のアルキル基を示し、Ｒ35は一価の有機基を示す。）で表される３官能性アルコキシシラン化合物および／またはその部分縮合物。
（ｄ）成分：一般式（４）
【００１７】
【化４】
2010248384.tif 000005
【００１８】
（式中、Ｒ42、Ｒ43、Ｒ44およびＲ45は、同一または異なる一価のアルキル基を示す。）で表される４官能性アルコキシシラン化合物および／またはその部分縮合物。
【００１９】
４）  （Ｃ−２）成分であるアルコキシシラン縮合物からなる第１シェル層が、下記（ｂ）成分、（ｃ）成分および下記（ｄ）成分から選ばれる少なくとも１種を縮合させて得られることを特徴とする、２）〜３）のいずれか一項に記載のシリコーン系組成物。
（ｂ）成分：一般式（２）
【００２０】
【化５】
2010248384.tif 000006
【００２１】
（式中、Ｒ22、Ｒ23は同一または異なる一価のアルキル基を示し、Ｒ24、Ｒ25は同一または異なる一価の有機基を示す。）で表される２官能性アルコキシシラン化合物および／またはその部分縮合物。
（ｃ）成分：一般式（３）
【００２２】
【化６】
2010248384.tif 000007
【００２３】
（式中、Ｒ32、Ｒ33、Ｒ34は、同一または異なる一価のアルキル基を示し、Ｒ35は一価の有機基を示す。）で表される３官能性アルコキシシラン化合物および／またはその部分縮合物。
（ｄ）成分：一般式（４）
【００２４】
【化７】
2010248384.tif 000008
【００２５】
（式中、Ｒ42、Ｒ43、Ｒ44およびＲ45は、同一または異なる一価のアルキル基を示す。）で表される４官能性アルコキシシラン化合物および／またはその部分縮合物。
【００２６】
５）  （Ｃ）シリコーン系重合体粒子が、（Ｃ−１）成分であるシリコーン粒子４０〜９８重量％に対して、（Ｃ−２）成分であるアルコキシシラン縮合物からなる第１シェル層を１〜４０重量％、（Ｃ−３）成分であるアルコキシシラン縮合物からなる第２シェル層を１〜３０重量％被覆した重合体（ただし、（Ｃ−１）成分と（Ｃ−２）成分と（Ｃ−３）成分を合わせて１００重量％）であることを特徴とする、２）〜４）のいずれか一項に記載シリコーン系組成物。
【００２７】
６）  （Ｅ）成分が、エポキシ基、メタクリル基、アクリル基、ビニル基から選ばれる少なくとも１種の有機基を有するシランカップリング剤であることを特徴とする、１）〜５）のいずれか一項に記載のシリコーン系組成物。
【００２８】
７）  （Ｆ）成分が、ほう素系カップリング剤であることを特徴とする１）〜６）のいずれか一項に記載のシリコーン系組成物。
【００２９】
８）  １）〜７）のいずれか一項に記載のシリコーン系組成物を硬化してなる硬化物。
【００３０】
９）  硬化物（１ｍｍ厚）の波長４５０ｎｍにおける光線透過率をＴ１（％）、当該硬化物を８５℃、８５％ＲＨで３時間養生後の、波長４５０ｎｍにおける光線透過率をＴ２（％）としたとき、Ｔ１−Ｔ２≦５を満たすことを特徴とする８）記載の硬化物。
【００３１】
１０）  １）〜９）のいずれか一項に記載のシリコーン系組成物を封止剤として用いたＬＥＤ。
【００３２】
１１）  （Ｃ）成分をマスターバッチ法により組成物中に均一に分散させたことを特徴とする、１）〜７）のいずれか一項に記載のシリコーン系組成物の製造方法。
【発明の効果】
【００３３】
本発明によれば、高温高湿条件下においても、白濁することがない硬化物が得られるシリコーン系組成物が得られる。
【発明を実施するための形態】
【００３４】
以下に、本発明について詳細に説明する。
【００３５】
＜（Ａ）一分子中にアルケニル基を少なくとも２つ有するオルガノポリシロキサン＞
本発明における（Ａ）成分は、後述の（Ｂ）成分である一分子中にヒドロシリル基を少なくとも２つ有するオルガノハイドロジェンポリシロキサンと、ヒドロシリル化反応により硬化し、シリコーン系マトリクスを形成するものである。このため、１分子中に２個以上のアルケニル基を含有するオルガノポリシロキサンであれば、特に限定は無く、広く公知のものを使用することができる。またその構造も直鎖状、分岐鎖状、環状および三次元架橋構造を有するもののいずれであってもよい。
【００３６】
直鎖状の（Ａ）成分の例としては、ジメチルビニルシリル基で末端が封鎖されたポリシロキサン、ジメチルシロキサン単位とメチルビニルシロキサン単位及び末端トリメチルシロキシ単位との共重合体などが例示されうる。
【００３７】
また環状の（Ａ）成分の例としては、１，３，５，７−テトラビニル−１，３，５，７−テトラメチルシクロテトラシロキサン、１−プロピル−３，５，７−トリビニル−１，３，５，７−テトラメチルシクロテトラシロキサン、１，５−ジビニル−３，７−ジヘキシル−１，３，５，７−テトラメチルシクロテトラシロキサンなどが例示されうる。
【００３８】
また三次元架橋構造を有する（Ａ）成分の例としては、特に限定はしないが、一般式（５）
ＳｉＯ4/2（５）
で表される４官能性の構造単位からなる三次元網目構造を主構造とし、その主構造の末端を、一般式（６）、（７）
Ｒa1Ｒa22ＳｉＯ1/2（６）
Ｒa23ＳｉＯ1/2（７）
（式中、Ｒa1はアルケニル基、Ｒa2はアルケニル基以外の置換または非置換の一価の炭化水素基であり、各々同一であっても異なっていても良い。）
で表される１官能性の構造単位で封鎖した構造を有し、なおかつ、その主構造の末端が一般式（６）で少なくとも２つ封鎖された構造を有するものが例示される。この場合、（Ｂ）成分および（Ｃ）との相溶性が良好なものが好ましい。
【００３９】
前記アルケニル基は、ビニル基、アリル基、ブテニル基、ヘキセニル基が好ましく、入手性、また、耐熱性・耐光性の観点からビニル基がさらに好ましい。
【００４０】
またアルケニル基以外の置換または非置換の一価の炭化水素基としては、メチル基、エチル基、プロピル基、ブチル基等のアルキル基、シクロヘキシル基等のシクロアルキル基、フェニル基、トリル基等のアリール基、またはこれらの基の炭素原子に結合した水素原子の一部又は全部をハロゲン原子、シアノ基などで置換したクロロメチル基、トリフルオロプロピル基、シアノエチル基などから選択される同一又は異種の、好ましくは炭素数１〜１０、より好ましくは炭素数１〜８の非置換又は置換の一価の炭化水素基が例示でき好ましい。中でも、耐熱性や耐光性の観点からメチル基がさらに好ましい。
【００４１】
上記一般式（５）、一般式（６）および一般式（７）で表される（Ａ）成分を使用すると、この組成物から得られる硬化物は、架橋密度が高いので、高硬度で高強度の硬化物が得られるので好ましい。
【００４２】
更に（Ａ）成分は、取り扱いが容易であることから、室温において液状であることが好ましく、その室温における粘度が１０００Ｐａ・ｓ以下であることが好ましく、１００Ｐａ・ｓ以下であることがより好ましい。
【００４３】
＜（Ｂ）一分子中にヒドロシリル基を少なくとも２つ有するオルガノハイドロジェンポリシロキサン＞
本発明における（Ｂ）成分は、（Ａ）成分とヒドロシリル化反応により硬化し、シリコーン系マトリクスを形成するものである。このため、１分子中に２個以上のヒドロシリル基を含有するオルガノハイドロジェンポリシロキサンであれば、特に限定は無く、広く公知のものを使用することができる。またその構造も直鎖状、分岐鎖状、環状および三次元架橋構造を有するもののいずれであってもよい。
【００４４】
直鎖状の（Ｂ）成分の例としては、ジメチルハイドロジェンシリル基で末端が封鎖されたポリシロキサン、ジメチルシロキサン単位とメチルハイドロジェンシロキサン単位及び末端トリメチルシロキシ単位との共重合体などが例示されうる。
【００４５】
また環状の（Ｂ）成分の例としては、１，３，５，７−テトラハイドロジェン−１，３，５，７−テトラメチルシクロテトラシロキサン、１−プロピル−３，５，７−トリハイドロジェン−１，３，５，７−テトラメチルシクロテトラシロキサン、１，５−ジハイドロジェン−３，７−ジヘキシル−１，３，５，７−テトラメチルシクロテトラシロキサンなどが例示されうる。
【００４６】
また三次元架橋構造を有する（Ｂ）成分の例としては、特に限定はしないが、一般式（５）
ＳｉＯ4/2（５）
で表される４官能性の構造単位からなる三次元網目構造を主構造とし、その主構造の末端を、一般式（８）、（９）
Ｒb1Ｒb22ＳｉＯ1/2（８）
Ｒb23ＳｉＯ1/2（９）
（式中、Ｒb1は水素原子、Ｒb2は水素原子またはアルケニル基以外の置換または非置換の一価の炭化水素基であり、各々同一であっても異なっていても良い。）
で表される１官能性の構造単位で封鎖した構造を有し、なおかつ、その主構造の末端が一般式（８）で少なくとも２つ封鎖された構造を有し、なおかつ、（Ａ）成分および（Ｃ）との相溶性が良好なものが好ましいものとして例示される。
【００４７】
またアルケニル基以外の置換または非置換の一価の炭化水素基としては、メチル基、エチル基、プロピル基、ブチル基等のアルキル基、シクロヘキシル基等のシクロアルキル基、フェニル基、トリル基等のアリール基、またはこれらの基の炭素原子に結合した水素原子の一部又は全部をハロゲン原子、シアノ基などで置換したクロロメチル基、トリフルオロプロピル基、シアノエチル基などから選択される同一又は異種の、好ましくは炭素数１〜１０、より好ましくは炭素数１〜８の非置換又は置換の一価の炭化水素基が例示でき好ましい。中でも、耐熱性や耐光性の観点からはメチル基がさらに好ましい。
【００４８】
上記一般式（５）、一般式（８）および一般式（９）で表される（Ｂ）成分を使用すると、この組成物から得られる硬化物は、架橋密度が高いので、高硬度で高強度の硬化物が得られるので好ましい。
【００４９】
このオルガノハイドロジェンポリシロキサンの添加量は、前述の（Ａ）成分のアルケニル基に対して（Ｂ）成分のヒドロシリル基が３０〜５００モル％、好ましくは４０〜２００モル％となる割合であることが望ましい。
【００５０】
更に上記（Ｂ）成分は、取り扱いが容易であることから、室温において液状であることが好ましく、その室温における粘度が１０００Ｐａ・ｓ以下であることが好ましく、１００Ｐａ・ｓ以下であることがより好ましい。
【００５１】
＜（Ｃ）シリコーン系重合体粒子＞
（Ｃ）成分は、シリコーン系の粒子であり、コアシェル構造を有することが好ましい。なお本発明におけるコアシェル構造とは、例えばコアとなる粒子の存在下、コアを形成するモノマー成分とは異なる組成や成分からなるモノマー成分を反応させることで得ることができる。シェル成分をコア粒子に吸収させながらコアシェル構造を形成したり、コア部からシェル部への傾斜構造等を形成したりすることも可能であるが、コア粒子との反応性を有するシェル成分を用い、コア粒子の外側にシェル部を形成したような構造を有する粒子が好ましい構造として例示される。
【００５２】
（Ｃ−１）成分であるシリコーン粒子と、（Ｃ−２）成分である第１シェル成分と、（Ｃ−３）成分である第２シェル成分のコアシェル構造を有することにより、（Ｃ）成分の表面のシラノール基を減少させることができる。これにより、例えばマトリクスとの親和性や相溶性を向上させることができ、さらにマトリクスに配合した際の配合物の粘度が高くなりすぎたりすることを防ぐことができる。さらにこの配合物の経時変化、特に粘度上昇を防ぐことも可能である。
【００５３】
また（Ｃ）成分を配合したシリコーン系組成物から得られる硬化物は、例えば吸湿性が低く、耐冷熱衝撃性を向上させることも可能である。
【００５４】
（Ｃ−１）成分であるシリコーン粒子４０〜９８重量％に対して、（Ｃ−２）成分であるアルコキシシラン縮合物からなる第１シェル層が１〜４０重量％、（Ｃ−３）成分であるアルコキシシラン縮合物からなる第２シェル層が１〜３０重量％被覆した重合体（ただし、（Ｃ−１）成分と（Ｃ−２）成分と（Ｃ−３）成分を合わせて１００重量％）であることが好ましい。
【００５５】
さらには（Ｃ−１）成分であるシリコーン粒子３５〜９６重量％に対して、（Ｃ−２）成分であるアルコキシシラン縮合物からなる第１シェル層が２〜３７重量％、（Ｃ−３）成分であるアルコキシシラン縮合物からなる第２シェル層が２〜２８重量％被覆した重合体であることがより好ましい。
【００５６】
（Ｃ−１）成分が少ない場合、粒子の柔軟性が損なわれるため、（Ｃ）成分を配合した組成物から得られる硬化物の耐冷熱衝撃性が低下する場合があり、（Ｃ−２）成分が少ない場合、（Ｃ）成分が本来の粒子の形状を維持できずにマトリクス中に（Ｃ）成分が流出し、配合組成物の強度を低下させるなど物性の低下を招くことがある。
【００５７】
また（Ｃ−３）成分が少ない場合、（Ｃ）成分表面のシラノール基を十分に減少させることができず、例えばマトリクスとの相溶性が不十分になったり、配合組成物の粘度が高くなったり、経時的に増粘したり、（Ｃ）成分を配合したシリコーン系組成物から得られる硬化物の吸湿性が増加して耐冷熱衝撃性が低下したりすることもある。
【００５８】
（Ｃ−１）成分は、シリコーン粒子であれば良いが、一般式（１０）
ＲcmＳｉＯ(4-m)/2（１０）
（式中、Ｒcは置換または非置換の一価の炭化水素基であり、各々同一であっても異なっていても良い。ｍは０〜３の整数を示す。）で表される構造単位を有するオルガノシロキサンから成ることが好ましい。
【００５９】
また（Ｃ−１）成分は、上記一般式（１０）でｍ＝２の構造単位が、（Ｃ−１）成分の７０モル％以上を占めていることが好ましく、さらに好ましくは８０モル％以上を占めていることが好ましい。この成分が少ないと（Ｃ−１）成分の柔軟性が損なわれるため、（Ｃ）成分をマトリクスに配合して得られるシリコーン系組成物の、硬化後の耐冷熱衝撃性が低下したりする場合がある。
【００６０】
（Ｃ−１）成分はオルガノシロキサンの重合により得ることができるが、そのオルガノシロキサンは、直鎖状、分岐状および環状構造のいずれであってもよいが、入手の容易さやコストの観点から、環状構造を有するオルガノシロキサンを用いるのが好ましい。
【００６１】
オルガノシロキサンの具体例としては、ヘキサメチルシクロトリシロキサン（Ｄ３）、オクタメチルシクロテトラシロキサン（Ｄ４）、デカメチルシクロペンタシロキサン（Ｄ５）、ドデカメチルシクロヘキサシロキサン（Ｄ６）、トリメチルトリフェニルシクロトリシロキサンなどの環状化合物のほかに、直鎖状あるいは分岐状のオルガノシロキサンを挙げることができる。これらオルガノシロキサンは、単独または２種以上を組み合わせて使用することができる。
【００６２】
このオルガノシロキサンの有する置換または非置換の一価の炭化水素基としては、例えばメチル基、エチル基、プロピル基、フェニル基、およびそれらをシアノ基などで置換した置換炭化水素基などをあげることができる。
【００６３】
また（Ｃ−１）成分の分子の末端がシラノール基であることが好ましい。分子の末端にシラノール基を有していることで、後述の（Ｃ−２）成分との間で縮合反応により結合を形成するため、安定的なコア−シェル構造を有するシリコーン系重合体粒子を得ることができる。
【００６４】
（Ｃ−１）成分の製造方法には、特に限定はないが、通常の乳化重合、分散重合、溶液重合などでも得ることが可能であり、粒径の制御が可能で分布ある点や、操作の簡便性等の点を考慮すると、乳化重合で得ることが好ましい。
【００６５】
（Ｃ−１）成分は、より粒子径の小さい粒子を得ることができ、さらにラテックス状態での粒子径が狭くできる利点などからもシード重合を利用することが好ましい。シード重合に用いるシードポリマーは特に限定は無いが、アクリル酸ブチルゴム、ブタジエンゴム、ブタジエン−スチレンやブタジエン−アクリロニトリルゴム等のゴム成分、アクリル酸ブチル−スチレン共重合体やスチレン−アクリロニトリル共重合体等の重合体を用いることができる。
【００６６】
（Ｃ−１）成分は、例えば、酸性もしくは塩基性条件下で行われる通常の乳化重合方法により製造することができるが、酸性条件下で反応させる方が、塩基性条件下で反応させるよりも、アルコキシシランの縮合反応が速く進行するため有利である。たとえば上記のオルガノシロキサンを含んだ各種原料を、乳化剤および水とともにホモミキサー、コロイドミル、ホモジナイザーなどを用いてエマルジョンとし、ついで、系のｐＨを酸成分で５以下、好ましくは４以下に調整し、加熱して重合させる。この際に用いる酸成分としては、安定して乳化重合を進行させることができ、またそれ自身も乳化能を併せ持つものが好ましく、例えば、アルキルベンゼンスルホン酸、アルキル硫酸、アルキルスルホコハク酸などが例示されうる。
【００６７】
なお、原料の全部を一括添加したのち、一定時間撹拌してからｐＨを任意の値に調整してもよく、また原料の一部を仕込んでｐＨを任意の値に調整したエマルジョンに残りの原料を逐次追加してもよい。逐次追加する場合、そのままの状態、または水および乳化剤と混合して乳化液とした状態のいずれで添加してもよいが、重合速度を速くすることができるので、乳化状態で追加する方法を用いることが好ましい。反応温度、時間は、反応制御の容易さから反応温度は０〜１００℃が好ましく、５０〜９５℃がさらに好ましい。反応時間は、好ましくは１〜１００時間であり、さらに好ましくは３〜５０時間である。
【００６８】
酸性条件下で重合を行う場合、通常、（Ｃ−１）成分の骨格を形成しているＳｉ−Ｏ−Ｓｉ結合は、切断と結合生成の平衡状態にある。この平衡は温度によって変化し、低温になるほど高分子量の（Ｃ−１）成分が生成しやすくなる。したがって、高分子量の（Ｃ−１）成分を得るためには、加熱により重合した後、重合温度以下に冷却して熟成を行うことが好ましい。
【００６９】
具体的には、５０℃以上で重合を行い重合転化率が７５〜９０％、さらに好ましくは８２〜８９％に達した時点で加熱を止め、重合温度より低い温度例えば、１０〜５０℃、好ましくは２０〜４５℃に冷却して５〜１００時間程度熟成を行うことができる。なお、ここで言う重合転化率は原料中の低揮発分のオルガノシロキサンの（Ｃ−１）成分への転化率を意味する。
【００７０】
乳化重合に用いる水の量についてはとくに制限は無く、各種原料を乳化分散させるために必要な量であれば良く、あえて例示するなら通常原料の合計量に対して１〜２０倍の重量を用いれば良い。
【００７１】
乳化重合に用いる乳化剤は、反応を行うｐＨ領域において乳化能を失わないものであれば特に限定なく公知のものを使用することができる。かかる乳化剤の例としては、たとえばアルキルベンゼンスルホン酸、アルキルベンゼンスルホン酸ナトリウム、アルキル硫酸ナトリウム、アルキルスルホコハク酸ナトリウム、ポリオキシエチレンノニルフェニルエーテルスルホン酸ナトリウムなどが挙げられる。また、該乳化剤の使用量にはとくに限定がなく、目的とする（Ｃ−１）成分の粒子径などに応じて適宜調整すればよい。
【００７２】
乳化剤の使用量は、充分な乳化能が得られ、かつ得られる（Ｃ−１）成分と、それから得られる、前記（Ｃ）成分であるシリコーン系重合体粒子の物性に悪影響を与えないという点から、あえて例示するならエマルジョン中に０．００５〜２０重量％用いるのが好ましく、特には０．０５〜１５重量％用いるのが好ましい。
【００７３】
（Ｃ−１）成分のラテックス状態のシリコーン粒子の体積平均粒径は、０．００５μｍ〜３．０μｍが好ましく、０．０１μｍ〜２．０μｍがより好ましく、０．０５μｍ〜０．５μｍが特に好ましい。体積平均粒径が小さいものは安定的に得ることは難しく、大きいと硬化組成物の透明性が悪くなる場合がある。なお、体積平均粒径の測定は、例えば、ナノトラック粒度分析計ＵＰＡ１５０（日機装株式会社製）を用いて行うことができる。
【００７４】
本発明に用いる（Ｃ−１）成分の合成の際に、必要によっては架橋剤、グラフト交叉剤と言われるものを添加することもできる。
【００７５】
本発明の（Ｃ−１）成分の合成に用いることができる架橋剤としては、例えば、トリメトキシメチルシラン、フェニルトリメトキシシラン、エチルトリエトキシシランなどの縮合反応に関与できる官能基を３個含むいわゆる３官能性架橋剤、テトラエトキシシラン、１，３ビス〔２−（ジメトキシメチルシリル）エチル〕ベンゼン、１，４−ビス〔２−（ジメトキシメチルシリル）エチル〕ベンゼン、１，３−ビス〔１−（ジメトキシメチルシリル）エチル〕ベンゼン、１，４−ビス〔１−（ジメトキシメチルシリル）エチル〕ベンゼン、１−〔１−（ジメトキシメチルシリル）エチル〕−３−〔２−（ジメトキシメチルシリル）エチル〕ベンゼン、１−〔１−（ジメトキシメチルシリル）エチル〕−４−〔２−ジメトキシメチルシリル〕エチル〕ベンゼンなどの縮合反応に関与できる官能基を４個含むいわゆる４官能性架橋剤、さらにはこれら架橋剤のアルコキシ基を縮合させた部分縮合物を挙げることができる。
【００７６】
これら架橋剤は、必要に応じ、１種若しくは２種以上組み合わせて用いることができる。この架橋剤の添加量は、オルガノシロキサン１００重量部に対して、０．１〜１０重量部が好ましい。架橋剤の添加量が多いと、（Ｃ−１）成分の柔軟性が損なわれるため、（Ｃ）成分をマトリクスに配合した際に、シリコーン系組成物の低温での耐冷熱衝撃性が低下する場合がある。また架橋剤の添加量を調節することで、架橋度を変化させることにより（Ｃ−１）成分の弾性を任意に調節することができる。
【００７７】
本発明に用いることができるグラフト交叉剤は、例えば、ｐ−ビニルフェニルメチルジメトキシシラン、ｐ−ビニルフェニルエチルジメトキシシラン、２−（ｐ−ビニルフェニル）エチルメチルジメトキシシラン、３−（ｐ−ビニルベンゾイロキシ）プロピルメチルジメトキシシラン、ｐ−ビニルフェニルメチルジメトキシシラン、ビニルメチルジメトキシシラン、テトラビニルテトラメチルシクロシロキサン、アリルメチルジメトキシシラン、メルカプトプロピルメチルジメトキシシラン、γ−メタクリロキシプロピルメチルジメトキシシラン等があげられる。
【００７８】
本発明に第１シェル成分（Ｃ−２）用いることにより、（Ｃ）成分の粒子としてのモルフォロジーを保持することが可能である。例えばシリコーン系組成物から得られる硬化物の耐冷熱衝撃性向上に寄与することができる。
【００７９】
本発明の（Ｃ−２）成分に用いるアルコキシシランは、以下の一般式（２）で表される（ｂ）成分である２官能性アルコキシシラン化合物、一般式（３）で表される（ｃ）成分である３官能性アルコキシシラン化合物、一般式（４）で表される４官能性アルコキシシラン化合物、およびそれらの部分縮合物（アルコキシ基を縮合させた部分縮合物）等を用いることが可能であり、これらを加水分解・縮合させることで（Ｃ−２）成分が得られる。これらアルコキシシランは１種類でも２種類以上でも用いることができる。
（ｂ）成分：一般式（２）
【００８０】
【化８】
2010248384.tif 000009
【００８１】
（式中、Ｒ22、Ｒ23は同一または異なる一価のアルキル基を示し、Ｒ24、Ｒ25は同一または異なる一価の有機基を示す。）で表される２官能性アルコキシシラン化合物および／またはその部分縮合物。
（ｃ）成分：一般式（３）
【００８２】
【化９】
2010248384.tif 000010
【００８３】
（式中、Ｒ32、Ｒ33、Ｒ34は、同一または異なる一価のアルキル基を示し、Ｒ35は一価の有機基を示す。）で表される３官能性アルコキシシラン化合物および／またはその部分縮合物。
（ｄ）成分：一般式（４）
【００８４】
【化１０】
2010248384.tif 000011
【００８５】
（式中、Ｒ42、Ｒ43、Ｒ44およびＲ45は、同一または異なる一価のアルキル基を示す。）で表される４官能性アルコキシシラン化合物および／またはその部分縮合物。
【００８６】
上記一般式（２）〜（４）において挙げられるアルコキシ基としては、たとえばメトキシ、エトキシ、ノルマルプロポキシ、イソプロポキシ、ノルマルブトキシ、イソブトキシ、第２級ブトキシ、第３級ブトキシ、ペンチルオキシ、ヘキシルオキシ等の、炭素数１〜６のアルコキシ基である。またアルコキシ基以外の一価の有機基としては、たとえばアルキル基、アルケニル基、アリル基、アラルキル基等があげられる。
【００８７】
アルコキシシラン化合物を用いて（Ｃ−２）成分を得る重合方法は、乳化重合を用いることができる。乳化重合の条件は一般的な条件が適用できるが、特に重合温度に注意を払うことが好ましい。重合の際の温度は、２０〜８５℃を適用することが好ましい。また、重合時間は１〜５０時間が適用できる。
【００８８】
また（Ｃ―２）成分は、酸性もしくは塩基性条件下で行われる通常の乳化重合方法により製造することができるが、酸性条件下で反応させる方が、塩基性条件下で反応させるよりも、アルコキシシランの縮合反応の際にゲル化を抑制しやすい等の理由により有利である。
【００８９】
本発明に用いるアルコキシシラン縮合物（Ｃ−３）により、（Ｃ−１）成分と（Ｃ−２）成分の表面に多数存在するシラノール基を減らすことができる。これにより、粒子表面のシラノール基に由来する様々な課題、例えば（Ｃ）成分とマトリクスとの相溶性や親和性の低下する課題や、シリコーンゴムやシリコーン樹脂に配合した際に配合物の粘度が高くなりすぎてしまう課題や、配合物が経時変化して粘度が次第に上昇する課題を解決することができる。
【００９０】
またこのようなシラノール基が多数含まれる粒子を配合した際に、例えば硬化物の吸湿の原因となり、冷熱試験の際にクラックが生じたりすることもあったが、このような現象も解決できる。
【００９１】
本発明の（Ｃ−３）成分はアルコキシシランの縮合物を用いるが、アルコキシシランとしては、以下の一般式（１）で表される（ａ）成分である１官能性アルコキシシラン化合物およびそれらの部分縮合物（アルコキシ基を縮合させた部分縮合物）を必須成分とすることが好ましい。これらは１種類でも２種類以上でも用いることができる。
【００９２】
【化１１】
2010248384.tif 000012
【００９３】
（一般式（１）において、Ｒ12はアルキル基を示し、Ｒ13、Ｒ14、Ｒ15は同一または異なる一価の有機基を示す。）
【００９４】
さらに（Ｃ−３）成分は、前記（ｂ）成分、前記（ｃ）成分および前記（ｄ）成分から選ばれる少なくとも１種を含むことが好ましい。（ａ）成分に、（ｂ）成分、（ｃ）成分および（ｄ）成分から選ばれる少なくとも１種を組み合わせることで、（ａ）成分が（Ｃ）成分中に効率よく取り込まれることが可能となる。
【００９５】
またここで（ａ）〜（ｄ）のうちいずれかでアルケニル基を含む成分を用いれば、（Ｃ）成分にアルケニル基を導入できる。（Ｃ）成分へのアルケニル基の導入は、ヒドロシリル化反応により硬化する（Ａ）成分および（Ｂ）成分からなるマトリクス成分に（Ｃ）成分を配合する場合、（Ｃ）成分と（Ｂ）成分との間で結合を形成するため、本願発明のシリコーン組成物から得られる硬化物の強度を向上させることができるので好ましい。
【００９６】
アルコキシシラン化合物を用いて（Ｃ−３）成分を得る重合方法は、乳化重合を用いることができる。乳化重合の条件は一般的な条件が適用できるが、特に重合温度に注意を払うことが好ましい。重合の際の温度は、２０〜８５℃を適用することが好ましい。また、重合時間は１〜５０時間が適用できる。
【００９７】
また（Ｃ―３）成分は、酸性もしくは塩基性条件下で行われる通常の乳化重合方法により製造することができるが、酸性条件下で反応させる方が、塩基性条件下で反応させるよりも、アルコキシシランの縮合反応の際にゲル化を抑制しやすい等の理由により有利である。
【００９８】
乳化重合によって得られた（Ｃ）成分であるシリコーン系重合体粒子のラテックスから粒子を分離する方法としては、特に限定は無いが、たとえばラテックスに塩化カルシウム、塩化マグネシウム、硫酸マグネシウムなどの金属塩を添加することによりラテックスを凝固、分離、水洗、脱水し、乾燥する方法などがあげられる。また、スプレー乾燥法も使用できる。
【００９９】
ラテックスから粒子を分離する方法は、（Ｃ）成分をマトリクス樹脂中に均一に分散させることが可能であり、さらに透明な硬化物を得ることができる点で、マスターバッチ法を用いるのが好ましい。
【０１００】
マスターバッチは、水系ラテックス溶液に水に可溶あるいは部分可溶な有機溶剤、例えばアルコール類（メタノール、エタノール、２−プロパノール等）やケトン類（メチルエチルケトン、メチルイソブチルケトン、シクロヘキサノン等）、酢酸エステル類（酢酸エチル、酢酸ブチル、酢酸メチル）等などを加えることで、粒子どうしを緩凝集させた後、遠心沈降や濾過などの方法で緩凝集体を回収し、この緩凝集体が分散可能な溶剤に再分散させてからマトリクス樹脂と混合し、溶媒を留去させる方法などにより得ることが出来る。
【０１０１】
本発明の特徴を妨げない範囲で、得られた（Ｃ）成分を表面処理することができる。表面処理を行うことにより、（Ｃ）成分とマトリクス成分との親和性を向上させることができる。
【０１０２】
この際に用いる表面処理剤としては、例えば、シリル化剤を用いることができる。ここで用いるシリル化剤としては、一般的にアルキルシラン、例えば、トリメチルクロロシラン、ジメチルジクロロシラン、ヘキサメチル（ジ）シラザンが挙げられる。これらシリル化剤は、１種または２種以上を組み合わせて用いることができる。
【０１０３】
また表面処理の際に、マトリクス成分と結合能を有する官能基、例えばアルケニル基、アルキニル基等を（Ｃ）成分の表面に導入することで、（Ｃ）成分とマトリクス成分との間に結合が形成されてシリコーン系組成物全体の強度を向上させることができる。
【０１０４】
このマトリクス成分との結合能を有する官能基を重合体表面に導入する際のシリル化剤としては、一般的にアルケニルシラン、例えばクロロジメチルビニルシラン、ジクロロメチルビニルシラン、ジクロロジビニルシラン、トリクロロビニルシランが挙げられる。これらシリル化剤は、１種または２種以上を組み合わせて用いることができる。
【０１０５】
＜（Ｄ）ヒドロシリル化触媒＞
本発明における（Ｄ）成分であるヒドロシリル化触媒としては、例えば白金系触媒、パラジウム系触媒、ロジウム系触媒を添加することができる。前記白金系触媒としては公知のものが使用でき、具体的には白金元素単体、白金化合物、白金複合体、塩化白金酸、塩化白金酸のアルコール化合物、アルデヒド化合物、エーテル化合物、各種オレフィン類やビニルシロキサンとのコンプレックスなどが例示される。白金系触媒の添加量は、（Ａ）成分のアルケニル基１モルに対し、白金原子として１０-1〜１０-10 モルの範囲で用いるのが好ましく、１０-4〜１０-8 モルの範囲で用いるのがより好ましい。白金触媒が多すぎると短波長の光を吸収するため、得られた硬化物の耐光性が低下するおそれがあり、また少なすぎるとマトリクスが硬化しない場合がある。
【０１０６】
＜（Ｅ）一分子中にケイ素原子に直接結合したアルコキシ基を２つ有するシランカップリング剤＞
本発明における（Ｅ）成分は、下記（Ｆ）成分と共に用いられて、シリコーン系組成物から得られる硬化物に接着性を付与する成分である。本発明における（Ｅ）成分は、下記（Ｆ）成分と併用してシリコーン系組成物を作製した際に、得られる硬化物が高温高湿条件下でも、硬化物が白濁することないため優れている。
【０１０７】
一分子中にケイ素原子に直接結合したアルコキシ基を２つ有するシランカップリング剤の例としては、一分子中にケイ素原子に直接結合したアルコキシ基を２つと有機基を有するシランカップリング剤であれば特に限定はないが、有機基としてエポキシ基、メタクリル基、アクリル基、イソシアネート基、イソシアヌレート基、ビニル基およびカルバメート基から選ばれる少なくとも１個の官能基を有するシランカップリング剤が好ましい。前記有機基については、中でも、硬化性及び接着性の点から、エポキシ基、メタクリル基、アクリル基、ビニル基が特に好ましく、さらにエポキシ基が最も好ましい。
【０１０８】
具体的に例示すると、エポキシ基と一分子中にケイ素原子に直接結合したアルコキシ基を２つ有するシランカップリング剤としては、３−グリシドキシプロピルメチルジメトキシシラン、３−グリシドキシプロピルメチルジエトキシシラン、２−（３，４−エポキシシクロヘキシル）エチルメチルジメトキシシラン、２−（３，４-エポキシシクロヘキシル）エチルメチルジエトキシシランが挙げられる。
【０１０９】
また、メタクリル基あるいはアクリル基と、一分子中にケイ素原子に直接結合したアルコキシ基を２つ有するシランカップリング剤としては、３−メタクリロキシプロピルメチルジメトキシシラン、３−メタクリロキシプロピルメチルジエトキシシラン、３−アクリロキシプロピルメチルジメトキシシラン、３−アクリロキシプロピルメチルジエトキシシランが挙げられる。
【０１１０】
（Ｅ）成分の添加量は、（Ａ）成分および（Ｂ）成分の総量の０．０５〜３０重量％であることが好ましい。また、（Ｅ）成分の種類あるいは添加量によっては、ヒドロシリル化反応を阻害するものがあるため、ヒドロシリル化反応に対する影響を考慮しなければならない。
【０１１１】
＜（Ｆ）ほう素系カップリング剤、チタン系カップリング剤、アルミニウム系カップリング剤およびジルコニウム系カップリング剤から選ばれる少なくとも1種＞
本発明における（Ｆ）成分は、（Ｅ）成分と共に用いられて、シリコーン系組成物から得られる硬化物に接着性を付与する成分である。
【０１１２】
本発明における（Ｆ）成分としては、ほう素系カップリング剤、チタン系カップリング剤、アルミニウム系カップリング剤等を好適に使用することが可能である。中でも、接着性および配合組成物の保存安定性の点からほう素系カップリング剤が好ましい。
【０１１３】
前記、ほう素系カップリング剤の例としては、ほう酸トリメチル、ほう酸トリエチル、ほう酸トリ−２−エチルヘキシル、ほう酸ノルマルトリオクタデシル、ほう酸トリノルマルオクチル、ほう酸トリフェニル、トリメチレンボレート、トリス（トリメチルシリル）ボレート、ほう酸トリノルマルブチル、ほう酸トリ−ｓｅｃ−ブチル、ほう酸トリ−ｔｅｒｔ−ブチル、ほう酸トリイソプロピル、ほう酸トリノルマルプロピル、ほう酸トリアリル、ほう素メトキシエトキサイドが挙げられるが、これらに限定されるわけではない。
【０１１４】
前記、チタン系カップリング剤の例としては、テトラ（ｎ−ブトキシ）チタン，テトラ（ｉ−プロポキシ）チタン，テトラ（ステアロキシ）チタン、ジ−ｉ−プロポキシ−ビス（アセチルアセトネート）チタン，ｉ−プロポキシ（２−エチルヘキサンジオラート）チタン，ジ−ｉ−プロポキシ−ジエチルアセトアセテートチタン，ヒドロキシ−ビス（ラクテト）チタン、ｉ−プロピルトリイソステアロイルチタネート，ｉ−プロピル−トリス（ジオクチルピロホスフェート）チタネート，テトラ−ｉ−プロピル）−ビス（ジオクチルホスファイト）チタネート，テトラオクチル−ビス（ジトリデシルホスファイト）チタネート，ビス（ジオクチルパイロホスフェート）オキシアセテートチタネート，ビス（ジオクチルパイロホスフェート）エチレンチタネート，ｉ−プロピルトリオクタノイルチタネート，ｉ−プロピルジメタクリル−ｉ−ステアロイルチタネートが例示されるが、これらに限定されるわけではない。
【０１１５】
また、アルミニウム系カップリング剤としては、アルミニウムブトキシド、アルミニウムイソプロポキシド、アルミニウムアセチルアセトナート、アルミニウムエチルアセトアセトナート、アセトアルコキシアルミニウムジイソプロピレートが例示されるが、これらに限定されるわけではない。
【０１１６】
本発明における（Ｆ）成分は１種を単独で用いてもよく、２種以上を併用してもよい。添加量は、（Ａ）成分および（Ｂ）成分の総量の０．０５〜３０重量％であることが好ましい。また、（Ｆ）成分の種類あるいは添加量によっては、ヒドロシリル化反応を阻害するものがあるため、ヒドロシリル化反応に対する影響を考慮しなければならない。
【０１１７】
＜シリコーン系組成物＞
本発明中のシリコーン系組成物中の（Ａ）成分、（Ｂ）成分および（Ｃ）成分の配合量は、（Ａ）成分、（Ｂ）成分および（Ｃ）成分の重量の合計を１００重量部としたときに、以下の割合が好ましい範囲として上げられる。
【０１１８】
シリコーン系組成物中、（Ａ）成分が９８〜１重量部、（Ｂ）成分が９８〜１重量部及び（Ｃ）成分が５０〜１重量であることが好ましく、さらにＡ）成分が９４〜３重量部、（Ｂ）成分が９４〜３重量部及び（Ｃ）成分が４５〜３重量であることがより好ましい。
（Ａ）成分の割合が多いと、十分な硬度の硬化物が得られなかったり、硬化物が着色したりする場合がある。また少ないと十分な硬度の硬化物が得られない場合がある。
（Ｂ）成分の割合が多いと、十分な硬度の硬化物が得られなかったり、硬化の際に発泡し気泡が硬化物中に残留したりする場合がある。また少ないと十分な硬度の硬化物が得られない場合がある。
（Ｃ）成分の割合が多いと、配合時に増粘したり組成物の透明性が低下したりする場合がある。また少ないと耐冷熱衝撃性が不十分になる場合がある。
【０１１９】
シリコーン系組成物の粘度は、配合直後の粘度から次第に増加する場合があるが、この増加幅は、取り扱いのしやすさや品質安定の観点から、小さい方が好ましい。この粘度の増加幅の範囲は、２５℃で２４時間放置後の値が配合直後の値と比較して、２０％以内が好ましく、１０％以内がより好ましい。
【０１２０】
本発明のシリコーン系組成物の保存安定性を改良する目的、あるいは硬化過程でのヒドロシリル化反応の反応性を調整する目的で、硬化遅延剤を使用することができる。硬化遅延剤としては公知のものが使用でき、具体的には脂肪族不飽和結合を含有する化合物、有機リン化合物、有機イオウ化合物、窒素含有化合物、スズ系化合物、有機過酸化物等が挙げられる。これらを単独使用、または２種以上併用してもかまわない。
【０１２１】
前記の脂肪族不飽和結合を含有する化合物としては、２−フェニル−３−ブチン−２−オール、１−エチニル−１−シクロヘキサノール、３，５−ジメチル−１−ヘキシン−３−オール、３−メチル−１−ヘキシン−３−オール、３−エチル−１−ペンチン−３−オール、２−メチル−３−ブチン−２−オール、３−メチル−１−ペンチン−３−オール、エン−イン化合物類、無水マレイン酸、マレイン酸ジメチル等のマレイン酸エステル類等が例示されうる。
【０１２２】
有機リン化合物としては、トリオルガノフォスフィン類、ジオルガノフォスフィン類、オルガノフォスフォン類、トリオルガノフォスファイト類等が例示されうる。有機イオウ化合物としては、オルガノメルカプタン類、ジオルガノスルフィド類、硫化水素、ベンゾチアゾール、チアゾール、ベンゾチアゾールジサルファイド等が例示されうる。
【０１２３】
窒素含有化合物としては、Ｎ，Ｎ，Ｎ′，Ｎ′−テトラメチルエチレンジアミン、Ｎ，Ｎ−ジメチルエチレンジアミン、Ｎ，Ｎ−ジエチルエチレンジアミン、Ｎ，Ｎ−ジブチルエチレンジアミン、Ｎ，Ｎ−ジブチル−１，３−プロパンジアミン、Ｎ，Ｎ−ジメチル−１，３−プロパンジアミン、Ｎ，Ｎ，Ｎ′，Ｎ′−テトラエチルエチレンジアミン、Ｎ，Ｎ−ジブチル−１，４−ブタンジアミン、２，２’−ビピリジン等が挙げられる。
【０１２４】
スズ系化合物としては、ハロゲン化第一スズ２水和物、カルボン酸第一スズ等が例示されうる。有機過酸化物としては、ジ−ｔ−ブチルペルオキシド、ジクミルペルオキシド、ベンゾイルペルオキシド、過安息香酸ｔ−ブチル等が例示されうる。
【０１２５】
硬化遅延剤の添加量は、特に限定するものではないが、ヒドロシリル化触媒１モルに対して１０-1〜１０4モルの範囲で用いるのが好ましく、１〜１０3モルの範囲で用いるのがより好ましい。また、これらの硬化遅延剤は単独で使用してもよく、２種類以上組み合わせて使用してもよい。
【０１２６】
本発明に用いるシリコーン系組成物には、本発明の効果を妨げない範囲で、必要に応じ、一分子中にケイ素原子に直接結合したアルコキシ基を３つ有するシランカップリング剤を添加してもよい。
【０１２７】
具体的に例示すると、エポキシ基と一分子中にケイ素原子に直接結合したアルコキシ基を３つ有するシランカップリング剤としては、３−グリシドキシプロピルトリメトキシシラン、３−グリシドキシプロピルトリエトキシシラン、２−（３，４−エポキシシクロヘキシル）エチルトリメトキシシラン、２−（３，４-エポキシシクロヘキシル）エチルトリエトキシシランが挙げられる。
【０１２８】
また、メタクリル基あるいはアクリル基と、一分子中にケイ素原子に直接結合したアルコキシ基を３つ有するシランカップリング剤としては、３−メタクリロキシプロピルトリメトキシシラン、３−メタクリロキシプロピルトリエトキシシラン、３−アクリロキシプロピルトリメトキシシラン、３−アクリロキシプロピルトリエトキシシラン、メタクリロキシメチルトリメトキシシラン、メタクリロキシメチルトリエトキシシラン、アクリロキシメチルトリメトキシシラン、アクリロキシメチルトリエトキシシランが挙げられる。
【０１２９】
本発明に用いるシリコーン系組成物には、本発明の効果を妨げない範囲で、必要に応じ増量剤として粉砕石英、炭酸カルシウム、カーボンなどの充填剤を添加してもよい。
【０１３０】
また、本発明のシリコーン系組成物には、本発明の効果を妨げない範囲で、必要に応じて着色剤、耐熱性向上剤などの各種添加剤や反応制御剤、離型剤あるいは充填剤用分散剤などを任意で添加することができる。
【０１３１】
この充填剤用分散剤としては、例えば、ジフェニルシランジオール、各種アルコキシシラン、カーボンファンクショナルシラン、シラノール基含有低分子量シロキサンなどが挙げられる。
【０１３２】
また、本発明のシリコーン系組成物を難燃性、耐火性にするためには二酸化チタン、炭酸マンガン、Ｆｅ2Ｏ3、フェライト、マイカ、ガラス繊維、ガラスフレークなどの公知の添加剤を添加してもよい。なお、これら任意成分は、本発明の効果を損なわないように最小限の添加量に止めることが好ましい。
【０１３３】
本発明に用いるシリコーン系組成物は、上記した成分を２本ロール、バンバリーミキサー、ニーダーなどの混練機を用いたり、遊星式攪拌脱泡機を用いて均一に混合し、必要に応じ加熱処理を施したりすることにより得ることができる。
【０１３４】
本発明のシリコーン系組成物は、成形体として使用することができる。成形としては、押出成形、圧縮成形、ブロー成形、カレンダー成形、真空成形、発泡成形、射出成形、注型成形などの任意の成形加工法を例示することができる。
【０１３５】
本発明のシリコーン系組成物を硬化させる方法としては、特に限定されないが、各成分を単に混合するだけで反応させることもできるし、加熱して反応させることもできる。反応が速く、一般に耐熱性の高い材料が得られ易いという観点から、加熱して反応させる方法が好ましい。
【０１３６】
反応温度としては種々設定できるが、２５℃〜３００℃の温度範囲が好ましく、３０℃〜２８０℃がより好ましく、３５℃〜２６０℃がさらに好ましい。反応温度が２５℃より低いと十分に反応させるための反応時間が長くなる傾向があり、反応温度が３００℃より高いと製品の熱劣化が生じ易くなる傾向がある。
【０１３７】
反応は一定の温度で行ってもよいが、必要に応じて多段階あるいは連続的に温度を変化させてもよい。一定の温度で行うより、多段階的あるいは連続的に温度を上昇させながら反応させた方が、歪のない均一な硬化物が得られ易いという点で好ましい。
【０１３８】
反応時の圧力も必要に応じて種々設定でき、常圧、高圧又は減圧状態で反応させることもできる。
【０１３９】
本発明のシリコーン系組成物から得られる硬化物は、室温における４５０ｎｍの波長の光線透過率が８５％以上（１ｍｍ厚）であることが好ましい。光線透過率が８５％以上であると、効率的に光を取り出すことができるので、高い透明性が要求されるＬＥＤ用封止剤等の用途において好適に使用することができる。
【０１４０】
本発明のシリコーン系組成物から得られる硬化物の光線透過率の測定方法としては、例えば紫外可視分光光度計や、積分球付き紫外可視分光光度計による方法が挙げられる。
【０１４１】
本発明のシリコーン系組成物から得られる硬化物（１ｍｍ厚）は、波長４５０ｎｍにおける光線透過率をＴ１（％）、当該硬化物を８５℃、８５％ＲＨで３時間養生した後の波長４５０ｎｍにおける光線透過率をＴ２（％）としたとき、Ｔ１−Ｔ２≦５であることが好ましい。
【０１４２】
Ｔ１−Ｔ２が５よりも大きい場合、本発明のシリコーン系組成物から得られる硬化物をＬＥＤ封止剤に使用した際に、ＬＥＤを長期点灯した場合にＬＥＤの輝度や光度が徐々に低下したりするおそれがある。
【０１４３】
本発明のシリコーン系組成物から得られる硬化物を高温高湿条件下に曝す際の条件は、８５℃、８５％ＲＨが好ましい。この条件を用いることで、硬化物中に短時間で効率よく吸湿させることができる。また養生時間は３時間が好ましい。３時間未満では十分に吸湿できない場合がある。またこの条件は、本発明のシリコーン系組成物から得られる硬化物をＬＥＤ封止剤に使用した場合に、ＬＥＤを長期点灯した際の、輝度や光度の低下が問題となる際の条件を再現できるので好ましい。
【０１４４】
本発明のシリコーン系組成物から得られる硬化物（Ｅ）成分である、一分子中にケイ素原子に直接結合したアルコキシ基を２つ有するシランカップリング剤を含むシリコーン系組成物から得られる硬化物は、（Ｆ）成分を使用した際に、高温高湿条件下においても白濁が起こらないので優れている。
【０１４５】
本発明のシリコーン系組成物から得られる硬化物は、光学材料として用いることができる。ここで言う光学材料とは、可視光、赤外線、紫外線、Ｘ線、レーザーなどの光をその材料中を通過させる用途に用いる材料一般を示す。
【０１４６】
本発明から得られる硬化物は、様々な用途に用いることができる。用途の具体例としては、液晶ディスプレイ分野では、基板材料、導光板、プリズムシート、偏向板、位相差板、視野角補正フィルム、接着剤、偏光子保護フィルムなどの液晶用フィルムなどの液晶表示装置周辺材料が例示される。
【０１４７】
また、次世代フラットパネルディスプレイとして期待されるカラーＰＤＰ（プラズマディスプレイ）の封止剤、反射防止フィルム、光学補正フィルム、ハウジング材、前面ガラスの保護フィルム、前面ガラス代替材料、接着剤、またプラズマアドレス液晶（ＰＡＬＣ）ディスプレイにおける基板材料、導光板、プリズムシート、偏向板、位相差板、視野角補正フィルム、接着剤、偏光子保護フィルム、また有機ＥＬ（エレクトロルミネッセンス）ディスプレイにおける前面ガラスの保護フィルム、前面ガラス代替材料、接着剤、またフィールドエミッションディスプレイ（ＦＥＤ）における各種フィルム基板、前面ガラスの保護フィルム、前面ガラス代替材料、接着剤が例示される。
【０１４８】
光記録分野では、ＶＤ（ビデオディスク）、ＣＤ／ＣＤ−ＲＯＭ、ＣＤ−Ｒ／ＲＷ、ＤＶＤ−Ｒ／ＤＶＤ−ＲＡＭ、ＭＯ／ＭＤ、ＰＤ（相変化ディスク）、光カード用のディスク基板材料、ピックアップレンズ、保護フィルム、封止剤、接着剤が例示される。
【０１４９】
光学機器分野では、カメラの撮影レンズ、レンズ用材料、ファインダー、ファインダプリズム、ターゲットプリズム、ファインダーカバー、受光センサー部が例示される。またプロジェクションテレビの投射レンズ、保護フィルム、封止剤、接着剤などが例示される。光センシング機器のレンズ用材料、封止剤、接着剤、フィルムなどが例示される。
【０１５０】
光部品分野では、光通信システムでの光スイッチ周辺のファイバー材料、レンズ、導波路、素子の封止剤、接着剤などが例示される。光コネクタ周辺の光ファイバー材料、フェルール、封止剤、接着剤などが例示される。光受動部品、光回路部品ではレンズ、導波路、ＬＥＤ素子の封止剤、接着剤などが例示される。光電子集積回路（ＯＥＩＣ）周辺の基板材料、ファイバー材料、素子の封止剤、接着剤などが例示される。
【０１５１】
光ファイバー分野では、装飾ディスプレイ用照明・ライトガイドなど、工業用途のセンサー類、表示・標識類など、また通信インフラ用および家庭内のデジタル機器接続用の光ファイバーが例示される。
【０１５２】
半導体集積回路周辺材料では、ＬＳＩ、超ＬＳＩ材料用のマイクロリソグラフィー用のレジスト材料が例示される。
【０１５３】
自動車・輸送機分野では、自動車用のランプリフレクタ、ベアリングリテーナー、ギア部分、耐蝕コート、スイッチ部分、ヘッドランプ、エンジン内部品、電装部品、各種内外装品、駆動エンジン、ブレーキオイルタンク、自動車用防錆鋼板、インテリアパネル、内装材、保護・結束用ワイヤーネス、燃料ホース、自動車ランプ、ガラス代替品、自動車の窓ガラス中間膜が例示される。また、鉄道車輌用の複層ガラス中間膜が例示される。また、航空機用途においては、構造材の靭性付与剤、エンジン周辺部材、保護・結束用ワイヤーネス、耐蝕コート、窓ガラス中間膜が例示される。
【０１５４】
建築分野では、内装・加工用材料、電気カバー、シート、ガラス中間膜、ガラス代替品、太陽電池周辺材料が例示される。農業用では、ハウス被覆用フィルムが例示される。
【０１５５】
次世代の光・電子機能有機材料としては、次世代ＤＶＤ、有機ＥＬ素子周辺材料、有機フォトリフラクティブ素子、光−光変換デバイスである光増幅素子、光演算素子、有機太陽電池周辺の基板材料、ファイバー材料、素子の封止剤、接着剤などが例示される。
【実施例】
【０１５６】
以下の実施例に基づき本発明をさらに詳細に説明するが、本発明はこれらの実施例のみに限定されるものではない。
【０１５７】
（評価用硬化物作成）
ポリテトラフルオロエチレン製型枠に、得られた液状混合物を注入し、対流式オーブンで８０℃×２時間、１００℃×１時間、１５０℃×５時間熱硬化させることで、厚さ１ｍｍの板状の評価用硬化物を作成した。
【０１５８】
（高温高湿養生条件）
８５℃、８５％ＲＨに設定した恒温恒湿機（エスペック社製、ＰＲ−２ＫＰ）で評価用硬化物を３時間が養生した。
【０１５９】
（光線透過率測定）
厚さ１ｍｍの試験片を用いて、紫外可視分光光度計（日本分光製Ｖ−５６０）に積分球（日本分光製ＩＳＶ−４６９）を取り付けて、２５℃における波長４５０ｎｍの透過光スペクトルを測定した。
【０１６０】
（合成例１）
攪拌機、還流冷却機、窒素吹込口、モノマー追加口、温度計を備えた五つ口フラスコに純水４００重量部および１０重量％水溶液ドデシルベンゼンスルホン酸ナトリウム１２重量部（固形分）を混合したのち窒素雰囲気下で５０℃に昇温した。その後アクリル酸ブチル（ＢＡ）１０重量部、ｔ−ドデシルメルカプタン３重量部、パラメンタンハイドロパーオキサイド０．０１重量部（固形分）を加えた。
【０１６１】
３０分後、ナトリウムホルムアルデヒドスルホキシレート（ＳＦＳ）０．１８部、エチレンジアミン４酢酸２ナトリウム（ＥＤＴＡ）０．０１９重量部、硫酸第一鉄０．０１９重量部を添加し、１時間攪拌した。ＢＡ９０重量部、ｔ−ドデシルメルカプタン２７重量部、および、パラメンタンハイドロパーオキサイド０．１８重量部（固形分）の混合液を３時間かけて連続追加した。さらに１時間の後重合を行い、シードポリマー（体積平均粒径０．０２０μｍ）を含むラテックスを得た。
【０１６２】
次に、撹拌機、還流冷却器、窒素吹込口、モノマー追加口、温度計を備えた五つ口フラスコに、上述のシードポリマーを２．０重量部（固形分）、１０重量％水溶液ドデシルベンゼンスルホン酸１．５重量部（固形分）および純水３００重量部（シードポリマーを含むラテックスからの持ち込み分を含む）を仕込んだ後、１０分間攪拌してから、窒素雰囲気下で系を８０℃に昇温させた。これとは別に純水１５０重量部、５重量％水溶液ドデシルベンゼンスルホン酸ナトリウム０．５重量部（固形分）、オクタメチルシクロテトラシロキサン９７重量部、トリメトキシメチルシラン３重量部からなる混合物をホモミキサーにて、８０００ｒｐｍで５分間強制乳化した後に、この混合液を３．５時間かけて連続追加した。さらに２．５時間の後重合を行い、２５℃に冷却して２０時間放置して重合を終了し、（Ｃ−１）成分であるシリコーン粒子（体積平均粒径０．１１０μｍ）を含むラテックスを得た。
【０１６３】
（合成例２）
攪拌機、還流冷却機、窒素吹込口、モノマー追加口、温度計を備えた五つ口フラスコに、合成例１で得られた（Ｃ−１）成分であるシリコーン粒子９０重量部（固形分）、およびドデシルベンゼンスルホン酸を１０重量％水溶液で０．４５重量部（固形分）を仕込み、窒素雰囲気下で４０℃に昇温させた。
【０１６４】
これとは別に、純水４０重量部とドデシルベンゼンスルホン酸ナトリウムを１５重量％水溶液で０．１重量部（固形分）、ジメトキシジメチルシラン７．３０重量部（（ＣＨ3）2ＳｉＯ2/2で表される構造単位の完全縮合物に換算して４．５重量部に相当）、エチルシリケート縮合物（多摩化学工業社製、商品名エチルシリケート４０、ＳｉＯ2含有量：３９．０〜４２．０重量％）１１．１６重量部（ＳｉＯ2で表される構造単位の完全縮合物に換算して４．５重量部に相当）からなる混合物をホモミキサーにて５０００ｒｐｍで５分間強制乳化した後に、２０分間かけて滴下して加えた。この溶液を４０℃に保ったまま５時間攪拌することで（Ｃ−２）成分を形成した。
【０１６５】
次にこの溶液に、純水２７重量部とドデシルベンゼンスルホン酸ナトリウムを１５重量％水溶液で０．０３重量部（固形分）、エトキシジメチルビニルシラン１．４０重量部（Ｖｉ（ＣＨ3）2ＳｉＯ1/2で表される構造単位の完全縮合物に換算して１．０重量部に相当）、メトキシトリメチルシラン６．４２重量部（（ＣＨ3）3ＳｉＯ1/2で表される構造単位の完全縮合物に換算して５．０重量部に相当）、ジメトキシジメチルシラン０．８１重量部（（ＣＨ3）2ＳｉＯ2/2で表される構造単位の完全縮合物に換算して０．５重量部に相当）、エチルシリケート縮合物（多摩化学工業社製、商品名エチルシリケート４０、ＳｉＯ2含有量：３９．０〜４２．０重量％）１．２４重量部（ＳｉＯ2で表される構造単位の完全縮合物に換算して０．５重量部に相当）からなる混合物をホモミキサーにて５０００ｒｐｍで５分間強制乳化した後に、１０分間かけて滴下して加えた。
【０１６６】
この溶液を４０℃に保ったまま４．５時間攪拌することで（Ｃ−３）成分を形成した。この系を２５℃に冷却して２０時間放置して重合を終了し、（Ｃ）成分であるシリコーン系重合体粒子（体積平均粒径０．１１２μｍ）を含むラテックスを得た。
【０１６７】
（実施例１）
合成例２で得られた（Ｃ）成分を含むラテックス（樹脂固形分濃度１６重量％）の樹脂固形分３５重量部に対して酢酸エチル／メタノール＝６／４  （ｖｏｌ／ｖｏｌ）から成る混合溶媒２００重量部を加えて粒子を凝集させた後、遠心分離機で２０００ｒｐｍ、５分間遠心沈降させた。得られた沈殿を酢酸エチル／メタノール＝３／７  （ｖｏｌ／ｖｏｌ）の混合溶媒２００重量部に分散させて洗浄した後、遠心分離機で２０００ｒｐｍ、５分間遠心沈降させた。得られた沈殿をさらに酢酸エチル／メタノール＝４／６  （ｖｏｌ／ｖｏｌ）の混合溶媒２００重量部に分散させて洗浄した後、遠心分離機で２０００ｒｐｍ、５分間遠心沈降させた。この洗浄を合計３回行った後、得られた沈殿３５重量部に酢酸エチル３５０重量部を加えて、（Ｃ）成分の酢酸エチル溶液を得た。
【０１６８】
こうして得られた（Ｃ）成分であるシリコーン系重合体粒子の樹脂固形分３０重量部に対して、（Ａ）成分である三次元構造を有するビニル基含有ポリシロキサン（クラリアント社製、商品名ＭＱＶ−７、ビニル基含有量３．５モル／ｋｇ）を３６．２重量部、（Ｂ）成分である三次元構造を有するヒドロシリル基含有ポリシロキサン（クラリアント社製、商品名ＭＱＨ−５、ヒドロシリル基含有量２．３モル／ｋｇ）を５７．９重量部と、同じく（Ｂ）成分である三次元構造を有するヒドロシリル基含有ポリシロキサン（クラリアント社製、商品名ＭＱＨ−８、ヒドロシリル基含有量７．５モル／ｋｇ）を５．９重量部配合し、この混合物をロータリーエバポレーターで濃縮して酢酸エチルを留去した。
【０１６９】
その後、（Ｅ）成分である３−グリシドキシプロピルメチルジエトキシシラン５．０重量部、（Ｆ）成分であるほう酸トリメチル１．０重量部、１−エチニル−１−シクロヘキサノールの１％キシレン溶液０．００１１重量部、Ｎ，Ｎ，Ｎ’，Ｎ’−テトラメチルエチレンジアミンの１％キシレン溶液０．００１０重量部、白金ビニルシロキサン錯体のキシレン溶液（白金として３重量％含有）を０．００６２重量部加えた後、遊星式攪拌脱泡機にて攪拌・脱泡を行い、液状混合物を得た。
【０１７０】
この液状混合物を型に注入して所定時間加熱して硬化させることで、評価用硬化物を得た。各種評価結果を表１に示す。
【０１７１】
（実施例２）
３−グリシドキシプロピルメチルジエトキシシラン５．０重量部の代わりに、３−グリシドキシプロピルメチルジメトキシシラン５．０重量部を使用したこと以外は、実施例１記載の方法と同様の方法で液状混合物を得た。
【０１７２】
この液状混合物を型に注入して所定時間加熱して硬化させることで、評価用硬化物を得た。各種評価結果を表１に示す。
【０１７３】
（比較例１）
３−グリシドキシプロピルメチルジエトキシシラン５．０重量部の代わりに、３−グリシドキシプロピルトリメトキシシラン５．０重量部を使用したこと以外は、実施例１記載の方法と同様の方法で液状混合物を得た。
【０１７４】
この液状混合物を型に注入して所定時間加熱して硬化させることで、評価用硬化物を得た。各種評価結果を表１に示す。
【０１７５】
【表１】
2010248384.tif 000013